(57)【要約】  分子インクは、カルボン酸銀（例えばネオデカン酸銀）、溶媒（例えばテルピネオール）、およびポリマーバインダーを溶媒と相溶性にする官能基を有するポリエステル、ポリイミド、ポリエーテルイミドまたはそれらの任意の混合物を含むポリマーバインダーを含む。そのようなインクは、より高いカルボン酸銀含有量で良好な熱安定性を有し得る。
2020507669.tif 000002
【特許請求の範囲】
【請求項１】
カルボン酸銀と；溶媒と；ヒドロキシルおよび／またはカルボキシル末端ポリエステルを含むポリマーバインダーとを含む分子インク。
【請求項２】
カルボン酸銀が、インクの総重量に基づいて、インク中に約２４重量％以上の銀装填量を提供する量でインク中に存在する、請求項１に記載の分子インク。
【請求項３】
インクの総重量に基づいて、インク中に約２４重量％以上の銀装填量を提供する量のカルボン酸銀と；溶媒と；ポリマーバインダーを溶媒と相溶性にする官能基を有する、ポリエステル、ポリイミド、ポリエーテルイミドまたはそれらの任意の混合物を含むポリマーバインダーとを含む分子インク。
【請求項４】
ポリマーバインダーがヒドロキシルおよび／またはカルボキシル末端ポリエステルを含む、請求項３に記載の分子インク。
【請求項５】
前記カルボン酸銀がネオデカン酸銀を含む、請求項１〜４のいずれか一項に記載のインク。
【請求項６】
前記ネオデカン酸銀が、インクの総重量に基づいて、約６０重量％以上の量でインク中に存在する、請求項５に記載のインク。
【請求項７】
前記ネオデカン酸銀が、インクの総重量に基づいて、約８０重量％以上の量でインク中に存在する、請求項５に記載のインク。
【請求項８】
前記ポリマーバインダーが、インクの総重量に基づいて、約０．５重量％〜約３重量％の量で存在する、請求項１〜７のいずれか一項に記載のインク。
【請求項９】
前記溶媒がテルペンアルコールを含む、請求項１〜８のいずれか一項に記載のインク。
【請求項１０】
前記溶媒がテルピネオールを含む、請求項１〜８のいずれか一項に記載のインク。
【請求項１１】
前記溶媒がα−テルピネオールを含む、請求項１〜８のいずれか一項に記載のインク。
【請求項１２】
前記溶媒が、インクの総重量に基づいて、約１重量％〜約５０重量％の範囲の量でインク中に存在する、請求項９〜１１のいずれか一項に記載のインク。
【請求項１３】
前記溶媒が、インクの総重量に基づいて、約１０重量％〜約４０重量％の範囲の量でインク中に存在する、請求項９〜１１のいずれか一項に記載のインク。
【請求項１４】
基板上に導電性銀トレースを生成する方法であって、請求項１〜１３のいずれか一項に記載のインクを基板上に堆積させて、基板上にインクの非導電性トレースを形成し、基板上のインクの非導電性トレースを焼結して、導電性銀トレースを形成することを含む、方法。
【請求項１５】
前記焼結が約１８０℃以上の温度で行われる、請求項１４に記載の方法。
【請求項１６】
前記焼結が約１分〜１８０分の範囲内の時間で行われる、請求項１４または１５に記載の方法。
【請求項１７】
前記基板が、ポリエチレンテレフタレート、ポリオレフィン、ポリジメチルシロキサン、ポリスチレン、アクリロニトリル／ブタジエン／スチレン、ポリカーボネート、ポリイミド、熱可塑性ポリウレタン、シリコーンメンブレン、ウール、シルク、コットン、亜麻、ジュート、モーダル、竹、ナイロン、ポリエステル、アクリル、アラミド、スパンデックス、ポリラクチド、紙、ガラス、金属または誘電体コーティングを含む、請求項１４〜１７のいずれか一項に記載の方法。
【請求項１８】
前記堆積が印刷を含む、請求項１４〜１８のいずれか一項に記載の方法。
【請求項１９】
前記印刷がスクリーン印刷を含む、請求項１８に記載の方法。
【請求項２０】
請求項１〜１３のいずれか一項に記載のインクから生成した導電性銀トレースを含む基板。
【請求項２１】
前記トレースが、少なくとも１時間、２３０℃を超える温度にさらされた後の、ＡＳＴＭ  Ｆ１６８３−０９に従った折り曲げ試験および折り目試験に耐えることができる、請求項２０に記載の基板。
【請求項２２】
請求項２０または２１に記載の基板を含む電子装置。
【発明の詳細な説明】
【技術分野】
【０００１】
本出願はインク、特に印刷可能な分子インクに関する。
【背景技術】
【０００２】
ナノ粒子インクの機械的性質は、一般的に劣っている。さらに、トレースの厚さを薄くして機械的性質を向上させることができるが、ナノ粒子のより薄い層から得られるトレースは、体積抵抗率値がより低い。エチルセルロースバインダーを用いて生成した分子インク（ｍｏｌｅｃｕｌａｒ  ｉｎｋ）が、有意に向上した機械的性質を有することができることが以前に証明されている（２０１５年１２月２３日に公開された国際特許公開第２０１５／１９２２４８号）。しかし、この配合物から印刷されたトレースが長期間（２０分超）にわたり高温（２３０℃超）にさらされると、機械的破損が生じる可能性がある（すなわち、折り曲げ試験または折り目試験後の抵抗変化が、１０％より大きくなる）。第１層として印刷された分子インクから生成したトレース（ｔｒａｃｅ）は、複数の層が装置内で構築される際に、２２０℃を超える温度で最大２０〜３０分間処理される必要があるので、インクが多層プロセスで使用される際にこのような破損は問題となり得る。さらに、最も狭いトレース（３〜５ミルのライン幅で測定された）は、より広いトレース（７〜２０ミルのトレースで測定された）より、速く焼結する傾向がある。したがって、ライン幅や厚さに関係なく、すべてのトレースを同じ条件で処理できるように処理条件を微調整することは困難の可能性がある。
【０００３】
そのような分子インクに関しては、焼結温度を下げ、焼結時間を長くすることにより、得られるトレースの機械的性質を改善することができる。しかし、２００℃未満の温度で焼結したトレースの抵抗率は、より高い温度（２３０℃超）で焼結した際より、最大１．３倍高くなり得る。
【０００４】
したがって、良好な機械的性質（例えばＡＳＴＭ  Ｆ１６８３−０２による折り曲げまたは折り目後の、１０％以下の抵抗変化）および低い抵抗率（例えば５ｍΩ／□／ミル未満）を有する細い導電線（例えば１００μｍ未満または約４ミル）を生成しつつ、高温（例えば２３０℃超）および／またはより長時間（例えば２０分超）での焼結を可能にする、改善された熱安定性を有するインク配合物が依然として必要とされている。
【発明の概要】
【０００５】
銀塩の装填量を８０重量％（３２重量％銀）以上に増加させる能力を有する分子銀インクが配合されており、これは、並外れた熱安定性を有するトレースの生成を可能にする。
【０００６】
一態様では、カルボン酸銀；溶媒；およびヒドロキシルおよび／またはカルボキシル末端ポリエステルを含むポリマーバインダーを含む分子インクが提供される。
【０００７】
別の態様では、インクの総重量に基づいて、インク中に約２４重量％以上の銀装填量を提供する量のカルボン酸銀；溶媒；およびポリマーバインダーを溶媒と相溶性にする官能基を有するポリエステル、ポリイミド、ポリエーテルイミドまたはそれらの任意の混合物を含むポリマーバインダーとを含む分子インクが提供される。
【０００８】
別の態様では、基板上に導電性銀トレースを生成する方法が提供され、上記方法は、基板上に分子インクを堆積させて、基板上にインクの非導電性トレースを形成し、基板上のインクの非導電性トレースを焼結して、導電性銀トレースを形成することを含む。
【０００９】
別の態様では、上記のような方法によって生成した導電性銀トレースを含む基板が提供される。
【００１０】
別の態様では、上記のような方法によって生成した導電性銀トレースを有する基板を含む電子装置が提供される。
【００１１】
さらなる特徴は、以下の詳細な説明の過程で説明されるか、または明らかになるであろう。本明細書に記載された各特徴は、他の記載された特徴のうちの１つ以上との任意の組み合わせで利用され得ること、および各特徴が、当業者に明らかな場合を除いて、他の特徴の存在に必ずしも依存しないことが理解されるべきである。
【００１２】
より明確に理解するために、添付の図面を参照して、好ましい実施形態を例として詳細に説明する。
【図面の簡単な説明】
【００１３】
【図１】図１は、剪断応力が７３５から４３３５Ｐａに増加するにつれて、粘度が約１８００００から約３１０００ｃＰに減少し（黒丸）、剪断応力が５３０Ｐａに戻るにつれて、粘度が約１３００００ｃＰに戻る（白色ひし形）、分子インク（インクＩ１）の粘度のグラフを示す。
【図２Ａ】図２Ａは、乾燥されているが焼結されていない本発明の分子インクからスクリーン印刷されたトレースの三次元表面形状測定装置画像を示す。印刷されたトレースのライン幅とライン間隔は、それぞれ約６４±６μｍと約３４±１μｍである。
【図２Ｂ】図２Ｂは、乾燥されているが焼結されていない本発明の分子インクからスクリーン印刷されたトレースの断面分析を示す。印刷されたトレースのライン幅とライン間隔は、それぞれ約６４±６μｍと約３４±１μｍである。
【図３Ａ】図３Ａは、乾燥および焼結された本発明の分子インクからスクリーン印刷されたトレースの三次元表面形状測定装置画像を示す。印刷されたトレースのライン幅とライン間隔は、それぞれ約７０±５μｍと約２８±１μｍである。
【図３Ｂ】図３Ｂは、乾燥および焼結された本発明の分子インクからスクリーン印刷されたトレースの断面分析を示す。印刷されたトレースのライン幅とライン間隔は、それぞれ約７０±５μｍと約２８±１μｍである。
【図４】図４は、異なる配合を有する他のＡｇＮＤインク（インクＣ１）と比較した、本発明のネオデカン酸銀（ＡｇＮＤ）インク（インクＩ１）についての焼結温度（℃）の関数としてのシート抵抗率（ｍΩ／□／ミル）のグラフを示す。
【図５】図５は、インクＩ１から生成した４．６、８．４および２２．８ミルトレース（測定されたライン幅）についてのシート抵抗率（ｍΩ／□／ミル）対焼結温度（℃）のプロットを示す。
【図６Ａ】図６Ａは、２４０℃で３０分間加熱した後にインクＣ１から生成したトレースについての折り目試験の結果を示す写真を示す。
【図６Ｂ】図６Ｂは、２４０℃で３０分間加熱した後にインクＩ１から生成したトレースについての折り目試験の結果を示す写真を示す。
【図７Ａ】図７Ａは、２４０℃で３０分間加熱した後にインクＣ１から生成したトレースについてのスコッチテープを用いた接着試験の結果を示す写真を示す。
【図７Ｂ】図７Ｂは、２４０℃で３０分間加熱した後にインクＩ１から生成したトレースについてのスコッチテープを用いた接着試験の結果を示す写真を示す。
【発明を実施するための形態】
【００１４】
カルボン酸銀は、銀イオンとカルボン酸部分を含む有機基とを含む。カルボン酸は、好ましくは１〜２０個の炭素原子、より好ましくは６〜１５個の炭素原子、さらにより好ましくは８〜１２個の炭素原子、例えば１０個の炭素原子を含む。カルボン酸は、アルカン酸であることが好ましい。カルボン酸銀は、アルカン酸の銀塩であることが好ましい。好ましいカルボン酸銀のいくつかの非限定的な例は、エチルヘキサン酸銀、ネオデカン酸銀、安息香酸銀、フェニル酢酸銀、イソブチル酢酸銀、ベンゾイル酢酸銀、シュウ酸銀、ピバリン酸銀およびそれらの誘導体ならびにそれらの任意の混合物である。ネオデカン酸銀が特に好ましい。１種または複数のカルボン酸銀がインク中に存在してもよい。カルボン酸銀は、インク中に分散していることが好ましい。好ましくは、インクは、金属銀材料のフレークまたは他の粒子を含まない。
【００１５】
カルボン酸銀は、インクの総重量に基づいて、インク中に約１９重量％以上の銀装填量を提供する量でインク中に存在することが好ましい。より好ましくは、カルボン酸銀は、約２３重量％以上、または約２４重量％以上、または約２５重量％以上、または約２７重量％以上、または約３１重量％以上、または約３２重量％以上の銀装填量を提供する。カルボン酸銀がネオデカン酸銀である場合、ネオデカン酸銀は、インクの総重量に基づいて、約５０重量％以上、または約６０重量％以上、または約６５重量％、または約７０重量％以上、または約８０重量％以上の量でインク中に存在することが好ましい。
【００１６】
溶媒は、銀塩またはポリマーバインダーの一方または両方と相溶性であることが好ましい。溶媒は、銀塩とポリマーバインダーの両方と相溶性であることが好ましい。銀塩および／またはポリマーバインダーは、溶媒に分散可能、例えば可溶性であることが好ましい。溶媒は、有機溶媒が好ましく、非芳香族有機溶媒であることがより好ましい。非芳香族有機溶媒としては、例えば、テルペン（例えば、テルペンアルコール）、グリコールエーテル（例えば、ジプロピレングリコールメチルエーテル）、アルコール（例えば、メチルシクロヘキサノール、オクタノール、ヘプタノール）、カルビトール（例えば、２−（２−エトキシエトキシ）エタノール）、またはそれらの任意の混合物が挙げられる。溶媒は、好ましくはテルペン、より好ましくはテルペンアルコールを含む。テルペンアルコールは、モノテルペンアルコール、セスキテルペンアルコールなどを含み得る。モノテルペンアルコール、例えばテルピネオール、ゲラニオールなどが好ましい。テルピネオール、例えばα−テルピネオール、β−テルピネオール、γ−テルピネオール、およびテルピネン−４−オールが特に好ましい。特に好ましいのは、α−テルピネオールである。溶媒は、インクの総重量に基づいて、任意の適切な量で、好ましくは約１重量％〜約５０重量％の範囲でインク中に存在してもよい。より好ましくは、上記量は、約５重量％〜約５０重量％、または約１０重量％〜約４０重量％の範囲である。
【００１７】
ポリマーバインダーは、ポリマーバインダーを溶媒と相溶性にする官能基を有するポリエステル、ポリイミド、ポリエーテルイミドまたはそれらの任意の混合物を含み得る。好ましくは、ポリマーバインダーは、溶媒中に分散可能、例えば可溶性である。したがって、溶媒中のポリマーバインダーの混合物は、有意な相分離をもたらさない。ポリマーバインダーを溶媒と相溶性にする官能基は、水素結合に関与することができる極性基、例えば、ヒドロキシル基、カルボキシル基、アミノ基およびスルホニル基のうちの１種以上であることが好ましい。好ましくは、ポリマーバインダーは、末端ヒドロキシル基および／またはカルボキシル基を含む。ポリマーバインダーは、ポリエステルを溶媒と相溶性にする官能基を有するポリエステルを含むことが好ましい。より好ましくは、ポリマーバインダーは、ヒドロキシル末端および／またはカルボキシル末端ポリエステルを含む。
【００１８】
ポリマーバインダーは、インクの総重量に基づいて、任意の適切な量で、好ましくは約０．１重量％〜約５重量％の範囲でインク中に存在してもよい。より好ましくは、上記量は、約０．５重量％〜約３重量％、または約１重量％〜約２重量％の範囲である。
【００１９】
ポリマーバインダーを有するインクは、高温で長時間加熱した後、例えば約２３０℃より高い温度で少なくとも約１時間加熱した後でさえ、狭いトレースの均一な処理を可能にする。さらに、ポリマーバインダーは、インク中のレオロジー調整剤である必要はないことが有利である。インクの粘度は、インク中の銀塩の量を調整することによって制御することができる。したがって、ポリマーバインダーは、粘度に過度に影響を及ぼすことなく、より多くの銀塩の使用、したがより高い銀装填量を可能にしながら、より低い濃度で使用することができる。これらの特性は、図１に示すように、剪断応力の印加がペーストの粘度を有意に低下させるスクリーン印刷に、インクを特によく適したものにする。さらに、銀装填量対ポリマーバインダーの重量比は、１０：１以上、さらには１５：１以上、さらには２０：１以上にもなり得る。バインダー濃度の減少を伴ったカルボン酸銀濃度の増加は、以前に実証されたものよりも低い抵抗率値（例えば、５ｍΩ／□／ミル未満）を有する焼結銀トレースの生成および狭い特徴を印刷する能力をもたらす。
【００２０】
記載された分子インクは、特に、長期間高温にさらされた後の折り曲げ試験および折り目試験に耐える能力に関して、並外れた熱安定性を有するトレースの生成を可能にする。好ましくは、インクトレースは、少なくとも約１時間、約２３０℃を超える温度にさらされた後の折り曲げ試験および折り目試験に耐えることができる。分子インクから生成したトレースは、約１８０〜３００℃の温度にさらされた際に、機械的安定性を有することができる。
【００２１】
一実施形態では、分子インクは、カルボン酸銀、溶媒、およびヒドロキシルおよび／またはカルボキシル末端ポリエステルを含むポリマーバインダーからなる。別の実施形態では、分子インクは、インクの総重量に基づいて、インク中に約２４重量％以上の銀装填量を提供する量のカルボン酸銀、溶媒；およびポリマーバインダーを溶媒と相溶性にする官能基を有するポリエステル、ポリイミド、ポリエーテルイミドまたはそれらの任意の混合物を含むポリマーバインダーからなる。
【００２２】
インクは、基板上にインクの非導電性トレースを形成するための任意の適切な方法によって基板上に堆積させることができる。インクは、印刷、例えばスクリーン印刷、インクジェット印刷、フレキソ印刷、グラビア印刷、オフセット印刷、スタンプ印刷、エアブラシ印刷、エアロゾル印刷、組版印刷、または任意の他の方法に特に適している。インクは、さまざまな印刷技術に対して独自に最適化できる。
【００２３】
基板上に堆積した後、非導電性トレース内のカルボン酸銀を乾燥および分解させ、導電性トレースを形成させる。乾燥および分解は、任意の適切な技術によって達成することができ、その技術および条件は、その上にトレースが堆積される基板の種類およびインク中のカルボン酸銀の種類によって導かれる。例えば、インクの乾燥およびカルボン酸銀の分解は、加熱（熱、ＩＲ、マイクロ波など）および／またはインテンス・パルス・ライトベースのフォトニック焼結によって達成することができる。
【００２４】
一技術では、基板を加熱することにより、トレースを乾燥および焼結させ、導電性トレースを形成する。焼結は、カルボン酸銀を分解して、銀の導電性粒子（例えばナノ粒子）を形成する。インクから形成した導電性トレースの機械的性質を損なうことなく比較的高温範囲で長時間加熱を行うことができることが有利であり、これは、複数の層のインクを堆積して処理しなければならない用途、および基板の熱成形を含む用途において特に有利である。
【００２５】
加熱は、良好な機械的性質を有する比較的高導電性の銀トレースを生成しながら、約１５０℃以上、または１６５℃以上、または１７５℃以上、または１８０℃以上、または１８５℃以上、または２００℃以上、または２２０℃以上、または２３０℃以上、または２４０℃以上の温度で行うことができる。一実施形態では、温度は、約２００℃〜約２５０℃の範囲である。
【００２６】
加熱は、約１〜１８０分、例えば５〜１２０分、または５〜６０分の範囲内の時間で行われることが好ましい。加熱は、導電性トレースを形成するために、基板上にトレースを焼結させるのに十分な温度と時間のバランスで行われる。インクの改善された熱安定性は、より長い期間、例えば最大１時間以上の間の加熱を可能にする。加熱装置の種類は、焼結に必要な温度および時間にも影響する。焼結は、酸化雰囲気（例えば空気）または不活性雰囲気（例えば窒素および／またはアルゴンガス）下で、基板を用いて行うことができる。
【００２７】
別の技術では、フォトニック焼結システムは、広帯域スペクトルの光を送達する高輝度ランプ（例えばパルスキセノンランプ）を特徴とし得る。ランプは、トレースに約５〜２７Ｊ／ｃｍ２のエネルギーを送達することができる。パルス幅は、約０．５８〜１．５ｍｓの範囲であることが好ましい。駆動電圧は、約１．６〜３．０ｋＶの範囲内であることが好ましい。フォトニック焼結は、周囲条件下で（例えば空気中で）行うことができる。フォトニック焼結は、ポリエチレンテレフタレートおよびポリイミド基板に特に適している。
【００２８】
インクを基板上で乾燥および焼結することによって形成した導電性トレースは、任意の所望の厚さおよび幅のものであってもより。比較的高い導電率（すなわち、比較的低い抵抗率）を維持しながら、インクを乾燥および焼結して、比較的薄いおよび／または狭い導電性トレースを形成することができることが有利である。インクは、約５０μｍ〜約１０００μｍの範囲のライン幅を有する機能トレースが、同じ回路内で使用される用途に非常に適している。しかし、導電性トレースは、５０μｍ未満の幅および／または厚さを有することがあり、電子回路の小型化を可能にする。一実施形態では、インクは、２３０℃で最大１時間加熱した後でさえ、ＡＳＴＭ  Ｆ１６８３−０２折り曲げ試験および折り目試験を通過することができる、体積抵抗率値が１．５〜２．０ｍΩ／□／ミルの範囲である約３．５〜２３．０ミルの測定されたライン幅を有するトレースを均一に処理することを可能にする。
【００２９】
基板は、任意の適切な表面、特に印刷可能な表面であってもよい。適切な表面としては、例えばポリエチレンテレフタレート（ＰＥＴ）（例えばＭｅｌｉｎｅｘ（商標））、ポリオレフィン（例えばシリカ充填ポリオレフィン（Ｔｅｓｌｉｎ（商標）））、ポリジメチルシロキサン（ＰＤＭＳ）、ポリスチレン、アクリロニトリル／ブタジエン／スチレン、ポリカーボネート、ポリイミド（例えばＫａｐｔｏｎ（商標））、熱可塑性ポリウレタン（ＴＰＵ）、シリコーンメンブレン、ウール、シルク、コットン、亜麻、ジュート、モーダル、竹、ナイロン、ポリエステル、アクリル、アラミド、スパンデックス、ポリラクチド、紙、ガラス、被覆ガラス（例：ＩＴＯ被覆ガラス）、金属、誘電体コーティングなどを挙げることができる。
【００３０】
基板上に堆積した導電性トレースは、電子装置、例えば電気回路、導電性バスバー（例えば太陽電池用）、センサー（例えばタッチセンサー、ウェアラブルセンサー）、アンテナ（例えばＲＦＩＤアンテナ）、薄膜トランジスタ、ダイオード、スマートパッケージング（例えばスマートドラッグパッケージング）、機器および／または車両における適合インサート、ならびに高温に耐えることができる適合表面上のローパスフィルタ、周波数選択表面、トランジスタおよびアンテナを含む多層回路およびＭＩＭ素子に組み込むことができる。インクは、そのような電子装置の小型化を可能にする。
【００３１】
例
例１：ネオデカン酸銀インク
ネオデカン酸銀（ＡｇＮＤ）ベースのインクを表１に記載のように配合した。インクＩ１を本発明に従って配合し、インクＣ１はＡｇＮＤベースのインクの他の配合物の比較例である。インクは、すべての成分を混合し、溶液が均一になるまでプレナリーミキサーで混合することによって調製した。２つのポリマーバインダーのうちの１つを次のインク：Ｒｏｋｒａｐｏｌ（商標）７００５（ポリエステル）またはエチルセルロース４６ｃＰに添加した。
【００３２】
【表１】
2020507669.tif 000003
【００３３】
メッシュカウント４００を有するスクリーン（１９μｍのスレッド直径および４５μｍのメッシュ開口部を有するステンレス鋼スクリーン）を使用して、インクを８．５×１１インチシートのＫａｐｔｏｎ（商標）ＨＰＰ−ＳＴ上にスクリーン印刷した。図２Ａおよび２Ｂ（印刷および乾燥トレースについて）および３Ａおよび３Ｂ（印刷、乾燥および焼結トレースについて）に示すように、インクＩ１は、乾燥トレースについてはライン幅／ライン間隔が６４±６／３４±１μｍのトレースを生成することができ、乾燥および焼結トレースについては７０±５／２８±１μｍのトレースを生成することができる。長さ１０ｃｍ、公称幅２〜２０ミルのスクリーン印刷ラインも生成した。これらの印刷されたトレースは、表２に記載された加熱プログラムを使用して、約１４０℃〜２４０℃まで変化するリフロー温度（Ｔ）で空気中で熱焼結された。記載されている温度は、Ｋａｐｔｏｎ（商標）基板に取り付けられた熱電対によって測定されたものである。
【００３４】
【表２】
2020507669.tif 000004
【００３５】
トレースの電気的特性は、オームメーターを用いて１０ｃｍ長のトレースを横切る抵抗を測定することによって特徴付けられた。焼結トレースの幅と厚さは、光学プロフィロメータ（Ｃｙｂｅｒ  Ｔｅｃｈｎｏｌｏｇｉｅｓ  ３Ｄ  Ｓｕｒｆａｃｅ  Ｐｒｏｆｉｌｅｒ）を使用して測定した。トレース幅は、長さ１０ｃｍの各トレース内の正方形の数を決定するために使用することができ、続いて、シート抵抗を計算するために使用することができる。厚さ測定値を使用して、トレースのシート抵抗値を計算した。焼結トレースの電気的性質を表３に示す。
【００３６】
図４から明らかなように、インクＣ１から生成した約２１ミルのトレースを６０分間焼結すると、インクＩ１と比較して、約１８０℃までのより低いシート抵抗率値を有するトレースを生成することができる。しかし、約１８０℃より高い温度では、インクＣ１から生成したトレースは、約５ｍΩ／□／ミルのシート抵抗率値でプラトーに達し、インクＩ１から生成したトレースは、約１．５ｍΩ／□／ミルに減少し続ける。
【００３７】
焼結温度に対するインクＩ１のシート抵抗率をまた、４．６〜２２．８ミルの範囲のライン幅を有するインクトレースについて決定した。焼結温度は、１８０℃〜２４０℃（基板温度）の範囲であり、焼結時間は５０分であった。結果を図５に示す。図５から明らかなように、インクは、２４０℃の高温で焼結した場合でさえ、非常に低いシート抵抗率を有する非常に狭い導電性トレースを提供することができ（特に４．６ミルのラインを参照）、すべてのライン幅について、焼結温度が上昇するにつれて、焼結トレースの抵抗率は低下する。データは、インクＩ１の優れた熱安定性を例示している。２０分を超える時間において、より高温（２３０°Ｃ超）になると、最も狭いトレース（ライン幅が約３〜４ミル未満）、インクＣ１は、通常、非導電性トレースを生成する。
【００３８】
表３は、バッチリフローオーブン内で２４０℃（基板温度）で５０分間焼結することにより、インクＩ１から生成した２〜２０ミルの公称ライン幅を有する１００ｍｍ（１００，０００μｍ）長スクリーン印刷トレースについての物理的データ（公称および測定ライン幅およびトレース厚さ）および電気的特性（シート抵抗および抵抗率値）を示す。表３から明らかなように、インクＩ１を比較的高温で比較的長時間焼結することによって生成した導電性トレースは、広範囲のライン幅にわたって一貫して非常に低い抵抗率を有し、これもまたインクＩ１の優れた熱安定性を示す。
【００３９】
【表３】
2020507669.tif 000005
【００４０】
インクＩ１を２４０〜２４５℃で５０分間焼結することによって生成したトレースに対して、ＡＳＴＭ  Ｆ１６８３−０９に従った曲げ試験および折り目試験を行った。結果を表４に示す。表４から明らかなように、いずれの試験でも抵抗は５％を超えて増加しない。
【００４１】
【表４】
2020507669.tif 000006
【００４２】
インクＣ１およびインクＩ１を２４０℃で３０分間焼結することによって生成したトレースに対して、ＡＳＴＭ  Ｆ１６８３−０９に従った折り目試験を行った。図６ＡはインクＣ１についての結果を示す写真であり、図６ＢはインクＩ１についての結果を示す写真である。図６Ａおよび図６Ｂの写真（ｉｉ）および（ｉｉｉ）は、それぞれの写真（ｉ）の拡大図である。図６Ａおよび図６Ｂの拡大図（ｉｉ）および（ｉｉｉ）に最もよく見られるように、セルロースベースのポリマーを含むトレースは、クラッキング／破壊されており（図６Ａ（ｉｉ）および図６Ａ（ｉｉｉ））、一方、Ｒｏｋｒａｐｏｌ（商標）７０７５を含むトレースは、折り目の影響を受けないままである（図６Ｂ（ｉｉ）および図６Ｂ（ｉｉｉ））。
【００４３】
インクＣ１およびインクＩ１を２４０℃で３０分間焼結することによって生成したトレースについて、スコッチテープを用いて接着試験を行った。図７ＡはインクＣ１の結果を示す写真であり、図７ＢはインクＩ１の結果を示す写真である。図７Ａおよび図７Ｂのそれぞれの写真（ｉ）は、スコッチテープを貼った跡を示す。図７Ａおよび図７Ｂのそれぞれの写真（ｉｉ）は、スコッチテープを取り除いた後のトレースを示す。図７Ａ（ｉｉ）に見られるように、セルロースベースのポリマー（インクＣ１）を使用してトレースを生成した場合、著しい量のトレースが除去される。対照的に、図７Ｂ（ｉｉ）に見られるように、Ｒｏｋｒａｐｏｌ（商標）７０５０（インクＩ１）を使用してトレースを生成した場合、検出可能な量のトレースは除去されない。
【００４４】
新規な特徴は、説明を検討することにより当業者には明らかになるであろう。しかし、特許請求の範囲は実施形態によって限定されるべきではなく、特許請求の範囲の文言および明細書全体と一致する最も広い解釈を与えられるべきであることを理解すべきである。
【図１】
2020507669.tif 000007
【図２Ａ】
2020507669.tif 000008
【図２Ｂ】
2020507669.tif 000009
【図３Ａ】
2020507669.tif 000010
【図３Ｂ】
2020507669.tif 000011
【図４】
2020507669.tif 000012
【図５】
2020507669.tif 000013
【図６Ａ】
2020507669.tif 000014
【図６Ｂ】
2020507669.tif 000015
【図７Ａ−７Ｂ】
2020507669.tif 000016
【国際調査報告】
2020507669.tif 000017
2020507669.tif 000018
2020507669.tif 000019
2020507669.tif 000020
2020507669.tif 000021
2020507669.tif 000022
2020507669.tif 000023
2020507669.tif 000024
2020507669.tif 000025
2020507669.tif 000026
2020507669.tif 000027
2020507669.tif 000028
2020507669.tif 000029
2020507669.tif 000030